Brevet FR2971142A1 — publié le 20120810

PROCEDE DE FABRICATION D'UN TENON DENTAIRE ET TENON DENTAIRE OBTENU SELON LEDIT PROCEDE DOMAINE DE L'INVENTION La présente invention concerne un procédé de fabrication d'un tenon dentaire et un tenon dentaire coloré permettant de déterminer notamment le diamètre dudit tenon, la coloration dudit tenon étant résistante aux traitements de stérilisation notamment. 10 ARRIERE PLAN DE L'INVENTION Dans le domaine de la dentisterie, il est bien connu d'utiliser des tenons dentaires soit pour réaliser une reconstitution coronaire soit pour la pose d'une couronne dentaire, la tête du tenon servant alors de support pour la réalisation d'un faux moignon qui reçoit la 15 couronne, soit pour la réalisation d'une empreinte dentaire selon la technique dite de reconstitution coulée également appelée « inlay-core ». Ces tenons dentaires sont généralement obtenus dans un matériau métallique biocompatible tel que du titane de grade 5 par exemple ou dans un matériau composite et sont associés à un foret de même diamètre. 20 Afin de favoriser de façon rapide et sure cette association de chaque couple tenon/foret on a proposé de leur donner une couleur commune. Ainsi d'un seul coup d'oeil le praticien est en mesure d'établir cette association. Il est bien connu que, pour reconnaître notamment le diamètre des tenons, un anneau de couleur est apposé sur le corps des tenons métalliques ou une pastille de couleur est 25 apposée sur l'extrémité supérieure des têtes desdits tenons métalliques. Ces anneaux de couleur ou ces pastilles de couleur consistent usuellement dans des anneaux d'encre ou respectivement des pastilles d'encre. Par ailleurs, les forets utilisés pour réaliser les trous dans lesquels les tenons seront introduits comprennent également un anneau de couleur ou une pastille de couleur. Le même code couleur est utilisé pour un diamètre déterminé. 30 Ainsi, le praticien utilise un foret comportant une marque colorée déterminée, puis il place un tenon comportant une même marque colorée. On observera que les tenons dentaires obtenus dans un matériau composite, tels que des tenons en fibre de verre ou en fibre de carbone par exemple, sont généralement teintés5 dans la masse, notamment au niveau de la tête du tenon. Toutefois, la plupart de ces tenons composites ne sont généralement utilisés que comme calcinables lors d'une prise d'empreintes notamment et ne sont pas adaptés pour certaines interventions. Les dimensions des tenons dentaires étant particulièrement petites, les pastilles colorées sont généralement obtenues par un dépôt manuel d'encre sur la tête de chaque tenon métallique, grevant considérablement les coûts de fabrication. Par ailleurs, ces pastilles d'encre présentent une faible résistance aux traitements de stérilisation et/ou de nettoyage, tel que la stérilisation par autoclave généralement utilisée par les praticiens, de sorte que lesdites pastilles disparaissent après une ou plusieurs stérilisation rendant l'identification du diamètre des tenons et/ou des forets correspondants impossible. Il en est de même pour les anneaux colorés ou les pastilles colorées déposés sur les forets qui sont usuellement obtenus dans de l'acier inoxydable. De plus, lors de la réalisation d'une empreinte selon la technique dite de reconstitution coulée, le prothésiste ne peut pas voir l'anneau ou la pastille de couleur indiquant le diamètre des tenons, l'anneau ou la pastille étant noyée dans le matériau d'empreinte. Usuellement, le prothésiste retire les tenons de l'empreinte pour voir la couleur de la pastille indiquant le diamètre des tenons ce qui peut conduire à de légères imprécisions de réinsertion des tenons dans l'empreinte avant de couler cette empreinte avec du plâtre de moulage. BREVE DESCRIPTION DE L'INVENTION L'un des buts de l'invention est donc de remédier à ces inconvénients en proposant un procédé de fabrication de tenons dentaires et un tenon dentaire obtenu selon ledit procédé de conception simple, peu onéreuse et procurant une marque de couleur résistant notamment aux traitements de stérilisation. A cet effet et conformément à l'invention, il est proposé un procédé de fabrication d'au moins un tenon dentaire obtenu dans un matériau métallique biocompatible tel que du titane, de l'aluminium ou similaire, et comportant au moins un corps globalement cylindrique, cylindro-conique ou conique apte à être introduit dans un canal radiculaire et une tête positionnée à l'extrémité proximale du corps et apte à recevoir une reconstitution corono-radiculaire ou un moignon destiné à recevoir une couronne dentaire ou être utilisé comme tenon d'empreinte ; ledit procédé est remarquable en ce qu'il comporte au moins les étapes suivantes de trempage dudit tenon métallique dans un bain d'anodisation aqueux comportant au moins un acide, ledit bain étant maintenu à une température constante, puis d'application audit tenon plongée dans le bain d'une tension comprise entre 5 et 90 volts avec une faible densité de courant sur ledit tenon, et de maintien de ladite pièce dans ledit bain jusqu'à l'obtention du dépôt d'une couche d'oxyde d'épaisseur déterminée. De préférence, préalablement au trempage dans le bain d'anodisation, le ou les tenons métalliques sont positionnés dans un panier entraîné en rotation autour d'au moins un axe sensiblement horizontal, ledit panier étant avantageusement obtenu dans du plastique ou du titane. Par ailleurs, le bain d'acide est constitué d'une solution d'acide minéral et comporte de préférence de l'acide chlorhydrique et/ou de l'acide nitrique et/ou de l'acide sulfurique. Ledit bain d'anodisation présente une concentration en acide comprise entre 1,5 et 10 g/L. Selon une première variante d'exécution, la tension appliquée audit tenon plongé dans le bain d'anodisation est comprise entre 5 et 10 Volts pendant une durée comprise entre 30 et 60 secondes pour procurer un dépôt d'oxyde de couleur grise sur ledit tenon. Selon une seconde variante d'exécution, la tension appliquée audit tenon plongé dans le bain d'anodisation est comprise entre 25 et 35 Volts pendant une durée comprise entre 1 et 2 minutes pour procurer un dépôt d'oxyde de couleur bleu sur ledit tenon. Selon une troisième variante d'exécution, la tension appliquée audit tenon plongé dans le bain d'anodisation est comprise entre 55 et 65 Volts pendant une durée comprise entre 1 et 2 minutes pour procurer un dépôt d'oxyde de couleur jaune sur ledit tenon. Selon une quatrième variante d'exécution, la tension appliquée audit tenon plongé dans le bain d'anodisation est comprise entre 75 et 85 Volts pendant une durée comprise entre 2 et 3 minutes pour procurer un dépôt d'oxyde de couleur violet sur ledit tenon. Accessoirement, après retrait du ou des tenons du bain d'anodisation, le procédé suivant l'invention comporte au moins une étape de polissage. Cette étape de polissage consiste en une étape de polissage chimique par trempage des tenons anodisés dans un bain d'acide et/ou une étape de polissage mécanique. Un autre objet de l'invention concerne un tenon dentaire obtenu dans un matériau métallique biocompatible tel que du titane, de l'aluminium ou similaire, et comportant au moins un corps globalement cylindrique, cylindro-conique ou conique apte à être introduit dans un canal radiculaire et une tête positionnée à l'extrémité proximale du corps et apte à recevoir une reconstitution corono-radiculaire ou un moignon destiné à recevoir une couronne dentaire ; ledit tenon est remarquable en ce que tout ou partie dudit tenon est recouvert d'une couche d'oxyde coloré, déposée par anodisation et présentant une rugosité comprise entre 0,6 et 1,2 µm. De préférence, la rugosité de la couche d'oxyde est comprise entre 0,8 et 1 µm et la couche d'oxyde présente une épaisseur comprise entre 10 et 20 µm. DESCRIPTION DETAILLEE DE L'INVENTION D'autres avantages et caractéristiques ressortiront mieux de la description qui va suivre du procédé de fabrication de tenons dentaires conforme à l'invention, donné à titre d'exemples non limitatif. Le procédé de fabrication de tenons dentaires obtenu dans un matériau métallique biocompatible tel que du titane, de l'aluminium ou similaire, et comportant au moins un corps globalement cylindrique, cylindro-conique ou conique apte à être introduit dans un canal radiculaire et une tête positionnée à l'extrémité proximale du corps et apte à recevoir une reconstitution corono-radiculaire ou un moignon ou être utilisé comme tenon d'empreinte destiné à recevoir une couronne dentaire, comporte au moins les étapes suivantes de trempage dudit tenon métallique dans un bain d'anodisation aqueux comportant au moins un acide, ledit bain étant maintenu à une température constante, puis une étape d'application audit tenon plongée dans le bain d'une tension comprise entre 5 et 90 volts avec une faible densité de courant sur ledit tenon, et une étape de maintien de ladite pièce dans ledit bain jusqu'à l'obtention du dépôt d'une couche d'oxyde d'épaisseur déterminée. Les tenons anodisés sont finalement retirés du bain pour être rincés puis séchés. Afin d'assurer un dépôt d'oxyde uniforme sur la totalité de surface des tenons, et par conséquent une couleur uniforme, le ou les tenons métalliques sont positionnés dans un panier entraîné en rotation autour d'au moins un axe sensiblement horizontal préalablement au trempage dans le bain d'anodisation. Ledit panier est de préférence obtenu dans du plastique ou du titane. Par ailleurs, le bain d'acide est constitué d'une solution d'acide minéral et comporte de préférence de l'acide chlorhydrique et/ou de l'acide nitrique et/ou de l'acide sulfurique. Le bain d'anodisation présente une concentration faible en acide comprise entre 1,5 et 10 g/L. Afin d'obtenir une couleur grise sur les tenons, la tension appliquée audit tenon plongé dans le bain d'anodisation est comprise entre 5 et 10 Volts pendant une durée comprise entre 30 et 60 secondes pour procurer un dépôt d'oxyde de couleur grise sur ledit tenon. Afin d'obtenir une couleur bleue sur les tenons, la tension appliquée audit tenon plongé dans le bain d'anodisation est comprise entre 25 et 35 Volts pendant une durée comprise entre 1 et 2 minutes pour procurer un dépôt d'oxyde de couleur bleu sur ledit tenon. Afin d'obtenir une couleur jaune ou or sur les tenons, la tension appliquée audit tenon plongé dans le bain d'anodisation est comprise entre 55 et 65 Volts pendant une durée comprise entre 1 et 2 minutes pour procurer un dépôt d'oxyde de couleur jaune sur ledit tenon. Afin d'obtenir une couleur violette sur les tenons, la tension appliquée audit tenon plongé dans le bain d'anodisation est comprise entre 75 et 85 Volts pendant une durée comprise entre 2 et 3 minutes pour procurer un dépôt d'oxyde de couleur violet sur ledit tenon. On notera que ce n'est pas la couche d'oxyde qui est colorée mais que c'est la couche d'oxyde qui procure une réfraction de la lumière induisant un aspect coloré. L'indice de réfraction de la couche d'oxyde dépend des paramètres de la couche d'oxyde. Une couleur est associée à chaque diamètre de tenons. Afin que la couleur soit plus uniforme et plus brillante, après retrait du ou des tenons du bain d'anodisation, le procédé comporte au moins une étape de polissage. Cette étape de polissage consiste en une étape de polissage chimique par trempage des tenons anodisés dans un bain d'acide, tel que de la soude par exemple, et/ou une étape de polissage mécanique. Les tenons dentaires ainsi obtenus présentent d'une couche d'oxyde coloré déposée par anodisation sur tout ou partie dudit tenon et présentant une rugosité comprise entre 0,6 et 1,2 µm et de préférence une rugosité comprise entre 0,8 et 1 µm, la couche d'oxyde présentant une épaisseur comprise entre 10 et 20 µm. Les tenons ainsi colorés présentent une excellente tenue aux procédés de stérilisation et à la corrosion, une amélioration de la dureté et de la résistance à l'abrasion ainsi qu'une diminution au coefficient de frottement. Par ailleurs, le procédé suivant l'invention permet de nettoyer les tenons en éliminant les résidus d'huile provenant de l'usinage des tenons et de désinfecter lesdits tenons de telle manière que ces derniers peuvent être stérilisés directement en autoclave par le praticien sans nécessiter une étape préalable de nettoyage. Enfin, la couche d'oxyde déposée permet de supprimer les phénomènes de champ électrique susceptibles d'apparaître dans la bouche d'un patient lorsque plusieurs métaux y sont présents. REVENDICATIONS1- Procédé de fabrication d'au moins un tenon dentaire obtenu dans un matériau métallique biocompatible tel que du titane, de l'aluminium ou similaire, et comportant au moins un corps globalement cylindrique, cylindro-conique ou conique apte à être introduit dans un canal radiculaire et une tête positionnée à l'extrémité proximale du corps et apte à recevoir une reconstitution corono-radiculaire ou un moignon destiné à recevoir une couronne dentaire ou être utilisé comme tenon d'empreinte, caractérisé en ce qu'il comporte au moins les étapes suivantes de : trempage dudit tenon métallique dans un bain d'anodisation aqueux comportant au moins un acide, ledit bain étant maintenu à une température constante, application audit tenon plongée dans le bain d'une tension comprise entre 5 et 90 volts avec une faible densité de courant sur ledit tenon, maintien de ladite pièce dans ledit bain jusqu'à l'obtention du dépôt d'une couche d'oxyde d'épaisseur déterminée. 2- Procédé suivant la revendication 1 caractérisé en ce que, préalablement au trempage dans le bain d'anodisation, le ou les tenons métalliques sont positionnés dans un panier entraîné en rotation autour d'au moins un axe sensiblement horizontal. 3- Procédé suivant la revendication 2 caractérisé en ce que le panier est obtenu dans du plastique ou du titane. 4- Procédé suivant l'une quelconque des revendications 1 à 3 caractérisé en ce que le bain d'acide est constitué d'une solution d'acide minéral. 5- Procédé suivant la revendication 4 caractérisé en ce que le bain d'acide comporte de l'acide chlorhydrique et/ou de l'acide nitrique et/ou de l'acide sulfurique. 6- Procédé suivant l'une quelconque des revendications 1 à 5 caractérisé en ce que le bain d'anodisation présente une concentration en acide comprise entre 1,5 et 10 g/L.30 7- Procédé suivant l'une quelconque des revendications 1 à 6 caractérisé en ce que la tension appliquée audit tenon plongé dans le bain d'anodisation est comprise entre 5 et 10 Volts pendant une durée comprise entre 30 et 60 secondes pour procurer un dépôt d'oxyde de couleur grise sur ledit tenon. 8- Procédé suivant l'une quelconque des revendications 1 à 6 caractérisé en ce que la tension appliquée audit tenon plongé dans le bain d'anodisation est comprise entre 25 et 35 Volts pendant une durée comprise entre 1 et 2 minutes pour procurer un dépôt d'oxyde de couleur bleu sur ledit tenon. 9- Procédé suivant l'une quelconque des revendications 1 à 6 caractérisé en ce que la tension appliquée audit tenon plongé dans le bain d'anodisation est comprise entre 55 et 65 Volts pendant une durée comprise entre 1 et 2 minutes pour procurer un dépôt d'oxyde de couleur jaune sur ledit tenon. 10- Procédé suivant l'une quelconque des revendications 1 à 6 caractérisé en ce que la tension appliquée audit tenon plongé dans le bain d'anodisation est comprise entre 75 et 85 Volts pendant une durée comprise entre 2 et 3 minutes pour procurer un dépôt d'oxyde de couleur violet sur ledit tenon. 11- Procédé suivant l'une quelconque des revendications 1 à 10 caractérisé en ce que, après retrait du ou des tenons du bain d'anodisation, il comporte au moins une étape de polissage. 25 12- Procédé suivant la revendication 11 caractérisé en ce qu'il comporte une étape de polissage chimique par trempage des tenons anodisés dans un bain d'acide et/ou une étape de polissage mécanique. 13- Tenon dentaire obtenu dans un matériau métallique biocompatible tel que du 30 titane, de l'aluminium ou similaire, et comportant au moins un corps globalement cylindrique, cylindro-conique ou conique apte à être introduit dans un canal radiculaire et une tête positionnée à l'extrémité proximale du corps et apte à recevoir une reconstitution corono-radiculaire ou un moignon destiné à recevoir une couronne dentaire, caractérisé 10 15 20 2971142 n en ce que tout ou partie dudit tenon est recouvert d'une couche d'oxyde coloré d'épaisseur comprise entre 10 et 20 µm, déposée par anodisation et présentant une rugosité comprise entre 0,6 et 1,2 µm. 5 14- Tenon dentaire suivant la revendication 13 caractérisé en ce que la rugosité de la couche d'oxyde est comprise entre 0,8 et 1 um. 15- Tenon dentaire suivant l'une quelconque des revendications 13 ou 14 caractérisé en ce que la couche d'oxyde présente une épaisseur comprise entre 10 et 20 µm.10